(57)【要約】【課題】効果的な温感効果を発揮するとともに、汚れ難く、優れた意匠性を発揮し、かつ優れた耐久性を維持できる温感セラミックス製品を得る。【解決手段】温感のある床タイルは、セラミックス製の基部１ｂと、この基部１ｂの表面側に形成された加飾層２ｂと、この加飾層２ｂの表面側に形成され、中空粒子Ｂ１〜４が透光性のある無機バインダ３１中に含まれてなる断熱部３ｂとからなる。また、温感のある床タイルは、セラミックス製の基部１ｂと、この基部１ｂの表面側に形成され、中空粒子Ｂ１〜４が無機バインダ３１の表面側に集合して含まれてなる断熱部３ｂとを有する。【選択図】        図２
2005041741.tif 000002
【特許請求の範囲】
【請求項１】
セラミックス製の基部と、該基部の表面側に形成された加飾層と、該加飾層の表面側に形成され、中空粒子が透光性のある無機バインダ中に含まれてなる断熱部とからなることを特徴とする温感セラミックス製品。
【請求項２】
前記断熱部は、前記無機バインダを構成するベース釉薬と、該ベース釉薬中に含まれた中空粒子とを有する断熱用釉薬が溶融することによって形成されていることを特徴とする請求項１記載の温感セラミックス製品。
【請求項３】
前記加飾層は加飾剤を有する加飾用釉薬が溶融することによって形成されていることを特徴とする請求項１又は２記載の温感セラミックス製品。
【請求項４】
前記断熱部は、前記加飾層上に点在していることを特徴とする請求項１乃至３のいずれか１項記載の温感セラミックス製品。
【請求項５】
セラミックス製の基部と、該基部の表面側に形成され、中空粒子が無機バインダの表面側に集合して含まれてなる断熱部とを有することを特徴とする温感セラミックス製品。
【請求項６】
前記断熱部は、前記無機バインダを構成するベース釉薬と、該ベース釉薬中に含まれた中空粒子とを有する断熱用釉薬が溶融することによって形成されていることを特徴とする請求項５記載の温感セラミックス製品。
【請求項７】
前記断熱部は、前記無機バインダに前記中空粒子の個々又は群を点在させていることを特徴とする請求項１乃至６のいずれか１項記載の温感セラミックス製品。
【請求項８】
前記中空粒子は前記ベース釉薬よりも融点が高いものであることを特徴とする請求項２又は６記載の温感セラミックス製品。
【請求項９】
前記中空粒子は前記基部の焼成温度よりも融点が高いものであることを特徴とする請求項８記載の温感セラミックス製品。
【請求項１０】
前記無機バインダは硼珪酸ガラスであることを特徴とする請求項１乃至９のいずれか１項記載の温感セラミックス製品。
【請求項１１】
床タイルであることを特徴とする請求項１乃至１０のいずれか１項記載の温感セラミックス製品。
【請求項１２】
セラミックス原料によって素地を得る第１工程と、
該素地の表面側に、加飾剤を有する加飾用釉薬によって焼成前加飾層を施釉する第２工程と、
該焼成前加飾層の表面側に、透光性を呈するベース釉薬と中空粒子とを有する断熱用釉薬によって焼成前断熱部を施釉し、施釉品を得る第３工程と、
該焼成前断熱部を上方にして該施釉品を焼成し、温感セラミックス製品を得る第４工程とを備えていることを特徴とする温感セラミックス製品の製造方法。
【請求項１３】
セラミックス原料によって素地を得る第１工程と、
該素地の表面側に、加飾剤を有する加飾用釉薬によって焼成前加飾層を施釉する第２工程と、
該焼成前加飾層の表面側に中空粒子を散在し、施釉品を得る第３工程と、
該中空粒子を上方にして該施釉品を焼成し、温感セラミックス製品を得る第４工程とを備えていることを特徴とする温感セラミックス製品の製造方法。
【請求項１４】
セラミックス製の基部と、該基部の表面側に形成された加飾層とからなる非温感セラミックス製品を得る第１工程と、
該非温感セラミックス製品の表面側に、ベース釉薬と中空粒子とを有する断熱用釉薬によって焼成前断熱部を施釉し、施釉品を得る第２工程と、
該焼成前断熱部を上方にして該施釉品を焼成し、温感セラミックス製品を得る第３工程とを備えていることを特徴とする温感セラミックス製品の製造方法。
【請求項１５】
セラミックス製の基部と、該基部の表面側に形成された加飾層とからなる非温感セラミックス製品を得る第１工程と、
該非温感セラミックス製品の表面側に中空粒子を散在し、施釉品を得る第２工程と、
該中空粒子を上方にして該施釉品を焼成し、温感セラミックス製品を得る第３工程とを備えていることを特徴とする温感セラミックス製品の製造方法。
【請求項１６】
セラミックス原料によって素地を得る第１工程と、
該素地の表面側に、ベース釉薬と中空粒子とを有する断熱用釉薬によって焼成前断熱部を施釉し、施釉品を得る第２工程と、
該焼成前断熱部を上方にして該施釉品を焼成し、温感セラミックス製品を得る第３工程とを備えていることを特徴とする温感セラミックス製品の製造方法。
【請求項１７】
セラミックス製の基部を有する非温感セラミックス製品を得る第１工程と、
該非温感セラミックス製品の表面側に、ベース釉薬と中空粒子とを有する断熱用釉薬によって焼成前断熱部を施釉し、施釉品を得る第２工程と、
該焼成前断熱部を上方にして該施釉品を焼成し、温感セラミックス製品を得る第３工程とを備えていることを特徴とする温感セラミックス製品の製造方法。
【請求項１８】
無機バインダを構成するベース釉薬と、該ベース釉薬中に含まれた中空粒子とを有することを特徴とする断熱用釉薬。
【発明の詳細な説明】
【技術分野】
【０００１】
本発明は、人が表面に触れて冷たさや熱さを感じない温感セラミックス製品に関する。
【背景技術】
【０００２】
一般的なタイル等のセラミックス製品は、セラミックス製の基部と、この基部の表面側に形成され、加飾剤を有する加飾用釉薬が溶融することによって形成された加飾層とからなる。このセラミックス製品はおよそ以下の製造方法によって製造される。まず、粘土等のセラミックス原料によって素地を得る。そして、この素地の表面側に加飾用釉薬によって焼成前加飾層を施釉し、施釉品とする。この後、この施釉品を焼成する。こうして得られるセラミックス製品は、基部がセラミックス製であり、加飾層が非晶質又は結晶質のガラス質からなるため、内装材等の建材等として、優れた耐熱性、耐薬品性等による優れた耐久性を発揮する。また、このセラミックス製品は加飾層によって優れた意匠性も発揮する。
【０００３】
しかし、この種の一般的なセラミックス製品は、冬場にそれが日陰にあり、人がその表面に触れた場合には冷たさを感じ、夏場にそれが日なたにあり、人がその表面に触れた場合には熱さを感じるという不具合がある。
【０００４】
このため、上記加飾層を多孔質にした温感セラミックス製品が特許文献１に提案されている。この温感セラミックス製品は、多孔質の加飾層が熱伝導率を低下させることから、冬場にそれが日陰にあり、人がその表面に触れた場合にも冷たさを感じ難く、夏場にそれが日なたにあり、人がその表面に触れた場合にも熱さを感じ難いという温感効果を生じる。
【０００５】
また、焼成時に素地を発泡させつつ焼結させた温感セラミックス製品も特許文献２に提案されている。同様に、素地に多孔質粒を混合して焼結させた温感セラミックス製品も特許文献３に提案されている。これらの温感セラミックス製品は、素地が多孔質の状態でセラミックス製の基部となるため、その多孔質の基部が熱伝導率を低下させ、上記と同様の温感効果を生じる。
【０００６】
【特許文献１】特開平５−１７２７１号公報
【特許文献２】特開平４−２６７５号公報
【特許文献３】特開２００２−２８５６９５号公報
【発明の開示】
【発明が解決しようとする課題】
【０００７】
しかし、上記特許文献１開示の温感セラミックス製品は、炭化珪素等のガス発生成分を含む加飾用釉薬を採用することにより加飾層全体を多孔質にしている。このため、この温感セラミックス製品は、多孔質を構成する気孔が閉気孔でない場合もあり得、表面からの含水による汚れを生じるおそれがある。また、この温感セラミックス製品は、加飾層全体が多孔質であることから、加飾層による意匠性が損なわれ易い。
【０００８】
一方、上記特許文献２開示の温感セラミックス製品は、基部を多孔質にしているに過ぎず、意匠性を発揮させたり、表面からの吸水性を小さくしたりする等のために、基部の表面側に通常の釉薬からなるガラス質を形成する必要がある。こうして、通常のガラス質を形成した温感セラミックス製品は、人は直接にはそのガラス質に触れることになるため、効果的な温感効果が得られ難い。
【０００９】
なお、特開２０００−１５３５７０号公報や実用新案登録第３０２８８５２号公報には、骨材を含む樹脂製の基部と、この基部の表面側に形成され、中空粒子が有機バインダ中に含まれてなる断熱部とからなる装飾シートや不燃タイルが開示されている。これらの装飾シートや不燃タイルも、表面側の断熱部に含まれる中空粒子の中空部が熱の移動を阻害するため、温感効果が得られると考えられる。しかしながら、これらの装飾シートや不燃タイルは、基部及び断熱部の両マトリックスが有機物であるため、建材等としての耐久性に懸念がある。
【００１０】
本発明は、上記従来の実情に鑑みてなされたものであって、効果的な温感効果を発揮するとともに、汚れ難く、優れた意匠性を発揮し、かつ優れた耐久性を維持できる温感セラミックス製品を得ることを解決すべき課題としている。
【課題を解決するための手段】
【００１１】
第１発明の温感セラミックス製品は、セラミックス製の基部と、該基部の表面側に形成された加飾層と、該加飾層の表面側に形成され、中空粒子が透光性のある無機バインダ中に含まれてなる断熱部とからなることを特徴とする。
【００１２】
この温感セラミックス製品は、人が直接触れる表面側の断熱部に中空粒子が含まれており、この中空粒子の中空部が熱の移動を阻害する。このため、例えば、冬において人が表面に触れて冷たさを感じにくい。また、夏において、人が表面に触れて熱さを感じにくい。すなわち、この温感セラミックス製品は効果的な温感効果を発揮する。なお、発明者らの知見によれば、体感される温感効果は、温感セラミックス製品の熱流速と相関関係がある。
【００１３】
また、この温感セラミックス製品は、熱の移動を阻害する断熱部が多孔質による作用でなく、中空粒子の中空部の作用であり、中空部は常に閉気孔であるため、表面からの含水をより確実に防止することができ、汚れにくい。また、断熱部を構成する無機バインダが透光性があるものであるため、下の加飾層の意匠性が阻害されず、優れた意匠性を発揮する。
【００１４】
さらに、この温感セラミックス製品は、基部がセラミックス製であり、基部の表面側に加飾層を介して形成された断熱部が主として無機バインダからなるため、樹脂製の基部及び断熱部をもつものよりも、優れた耐熱性、耐薬品性等による優れた耐久性を発揮する。
【００１５】
したがって、第１発明の温感セラミックス製品は、効果的な温感効果を発揮するとともに、汚れ難く、優れた意匠性を発揮し、かつ優れた耐久性を維持できるものである。
【００１６】
第１発明の温感セラミックス製品は、基部をなすセラミックスが非多孔質のものの他、多孔質のものでもよい。多孔質のセラミックスによって基部を構成する場合、焼成時に素地を発泡させつつ焼結させてもよく、素地に多孔質粒を混合して焼結させてもよい。多孔質セラミックス製の基部を採用すれば、基部によっても熱伝導率が低下し、より高い温感効果が得られる。
【００１７】
第１発明の温感セラミックス製品では、断熱部は加飾層の表面側に形成される。断熱部は、中空粒子が透光性のある無機バインダに含まれることによって構成される。この断熱部は、加飾層全体を覆うように形成されていてもよく、加飾層を部分的に覆うように点在されていてもよい。
【００１８】
透光性のある無機バインダは、溶融、冷却後に透光性を呈する釉薬によって構成され得る他、珪酸ソーダ等の水ガラス、金属アルコキシド、コロイド状シリカ等によっても構成され得る。透光性とは、有色透明又は無色透明ばかりでなく、光を透過させ得る特性をいう。第１発明の温感セラミックス製品では、断熱部は、無機バインダを構成するベース釉薬と、このベース釉薬中に含まれた中空粒子とを有する断熱用釉薬が溶融することによって形成されていることが好ましい。この場合、断熱部が加飾層上に点在していても、断熱部と加飾層との境界がベース釉薬の溶融によって滑らかとなり、汚れがその境界に付着しにくい。また、基部の焼成と同時に断熱部を形成することができ、製造コストの低廉化を実現できる。
【００１９】
第１発明の温感セラミックス製品では、加飾層は基部の表面側に形成される。この加飾層の種類は限定されないが、加飾層は加飾剤を有する加飾用釉薬が溶融することによって形成されていることが好ましい。加飾剤としては、公知の無機顔料等を採用することができる。この場合、基部の焼成と同時に加飾層を形成することができ、製造コストの低廉化を実現できる。
【００２０】
第１発明の温感セラミックス製品では、断熱部は、加飾層上に点在していることが好ましい。この場合、断熱部が凸となるため、凹となる加飾層と人の肌との間に空気が存在しやすく、温感効果が高まる。また、断熱部の点在によって、温感セラミックス製品の意匠性がより高まる。
【００２１】
第２発明の温感セラミックス製品は、セラミックス製の基部と、該基部の表面側に形成され、中空粒子が無機バインダの表面側に集合して含まれてなる断熱部とを有することを特徴とする。
【００２２】
第２発明の温感セラミックス製品も、人が直接触れる表面側の断熱部に中空粒子が含まれており、この中空粒子の中空部が熱の移動を阻害する。このため、この温感セラミックス製品は効果的な温感効果を発揮する。特に、中空粒子が断熱部の表面側に集合して含まれているため、中空粒子を大量に使用しなくても、効果的な温感効果が得られる。
【００２３】
また、この温感セラミックス製品も、中空粒子の中空部が常に閉気孔であるため、表面からの含水をより確実に防止することができ、汚れにくい。また、断熱部を構成する無機バインダとして不透明なものを採用することも可能であり、優れた意匠性を発揮する。また、この温感セラミックス製品は、基部と断熱部との間に加飾層を有することも可能であり、この場合にはさらに優れた意匠性を発揮する。
【００２４】
さらに、この温感セラミックス製品も、基部がセラミックス製であり、基部の表面側に形成された断熱部が主として無機バインダからなるため、樹脂製の基部及び断熱部をもつものよりも、優れた耐熱性、耐薬品性等による優れた耐久性を発揮する。
【００２５】
したがって、第２発明の温感セラミックス製品も、効果的な温感効果を発揮するとともに、汚れ難く、優れた意匠性を発揮し、かつ優れた耐久性を維持できるものである。
【００２６】
また、この温感セラミックス製品は、断熱部の表面側に集合して存在する中空粒子が凸状に表面側に突出しやすく、これによって表面が滑り難いものとなっている。この効果はこの温感セラミックス製品を浴室等の床タイルに用いた場合に特に有効である。
【００２７】
第２発明の温感セラミックス製品も、基部をなすセラミックスは非多孔質のものの他、多孔質のものでもよい。断熱部は基部の表面側に形成される。断熱部は、中空粒子が無機バインダの表面側に集合して含まれることによって構成される。
【００２８】
無機バインダは釉薬によって構成され得る他、珪酸ソーダ等の水ガラス、金属アルコキシド、コロイド状シリカ等によっても構成され得る。第２発明の温感セラミックス製品は、無機バインダが不透光性のものでよい。断熱部は、無機バインダを構成するベース釉薬と、ベース釉薬中に含まれた中空粒子とを有する断熱用釉薬が溶融することによって形成されていることが好ましい。この場合、基部の焼成と同時に断熱部を形成することができ、製造コストの低廉化を実現できる。
【００２９】
第１、２発明の温感セラミックス製品では、断熱部は、無機バインダに中空粒子の個々又は群を点在させていることが好ましい。中空粒子の個々又は群の点在によって、温感セラミックス製品の意匠性が向上する。
【００３０】
第１、２発明の温感セラミックス製品において、中空粒子とは、内部に中空部をもつ粒子である。中空部内は、空気等の気体が充満していてもよく、真空であてもよい。この中空粒子としては、粒径が数１０μｍ程度のガラスバルーン、シリカバルーン、石英ガラスバルーン、フライアッシュ等を採用することができる。これらのうち、中空粒子はベース釉薬よりも融点が高いものであることが好ましい。この場合、断熱部の焼成時に中空粒子が中空部を崩さず、得られる温感セラミックス製品が温感効果を確実に発揮する。また、中空粒子は基部の焼成温度よりも融点が高いものであることが好ましい。この場合、基部の焼成と同時に断熱部を形成する際、中空粒子が中空部を崩さず、得られる温感セラミックス製品が温感効果を確実に発揮する。このため、一般的な陶磁器質のタイルを製造する場合、その焼成温度（１１００〜１２００°Ｃ）から、中空粒子としては、融点が７００〜８００°Ｃ程度のガラスバルーンよりは、融点が１１００〜１３００°Ｃ程度のフライアッシュ、融点が１５００°Ｃ程度のシリカバルーン、融点が１１００〜１７００°Ｃ程度の石英ガラスバルーン等を採用することが好ましい。
【００３１】
発明者らの試験結果によれば、中空粒子を釉薬中に含ませる場合には、その釉薬の固形分１００重量部に対し、中空粒子が１０質量部以上含まれることにより温感効果が顕著である。釉薬の固形分１００重量部に対し、中空粒子が３０質量％以上含まれることが特に好ましい。
【００３２】
無機バインダは釉薬によって構成され得るのであるが、硼珪酸ガラスであることが好ましい。硼珪酸ガラスは融点が低く、第１、２発明の温感セラミックス製品を比較的容易に製造することが可能になる。この硼珪酸ガラスを構成するため、釉薬は硼珪酸フリットを含むことができる。
【００３３】
第１、２発明の温感セラミックス製品は、床タイル、壁タイル、衛生陶器、食器等に具体化可能である。特に、温感セラミックス製品を床タイルに具体化することが好ましい。室内のリビング、キッチン、浴室等にこの床タイルを施工すれば、人が裸足でその上に居るとしても、温感効果によってここちよく過ごすことが可能になる。
【００３４】
第１、２発明の温感セラミックス製品は以下の製造方法によって製造可能である。この製造方法は、セラミックス原料によって素地を得る第１工程と、該素地の表面側に、加飾剤を有する加飾用釉薬によって焼成前加飾層を施釉する第２工程と、該焼成前加飾層の表面側に、透光性を呈するベース釉薬と中空粒子とを有する断熱用釉薬によって焼成前断熱部を施釉し、施釉品を得る第３工程と、該焼成前断熱部を上方にして該施釉品を焼成し、温感セラミックス製品を得る第４工程とを備えていることを特徴とする。
【００３５】
この製造方法では、まず第１工程において、セラミックス原料によって素地を得る。そして、第２工程において、素地の表面側に加飾剤を有する加飾用釉薬によって焼成前加飾層を施釉する。この後、第３工程において、焼成前加飾層の表面側に、透光性を呈するベース釉薬と中空粒子とを有する断熱用釉薬によって焼成前断熱部を施釉し、施釉品を得る。そして、第４工程において、焼成前断熱部を上方にして施釉品を焼成し、第１、２発明の温感セラミックス製品を得る。この製造方法によれば、第４工程において、基部の焼成と同時に加飾層及び断熱部を形成することができ、製造コストの低廉化を実現できる。また、この製造方法によれば、中空粒子が中空部に空気を有し、ベース釉薬よりも融点が高いものであれば、第４工程時に焼成前断熱部を上方にしていることから、断熱部の形成時に中空粒子が溶融することなく、溶融状態の断熱用釉薬内を浮く方向に移動し、人が触れる表面側に中空粒子が存在する温感セラミックス製品を確実に製造することができる。
【００３６】
また、第１、２発明の温感セラミックス製品は以下の製造方法によっても製造可能である。この製造方法は、セラミックス原料によって素地を得る第１工程と、該素地の表面側に、加飾剤を有する加飾用釉薬によって焼成前加飾層を施釉する第２工程と、該焼成前加飾層の表面側に中空粒子を散在し、施釉品を得る第３工程と、該中空粒子を上方にして該施釉品を焼成し、温感セラミックス製品を得る第４工程とを備えていることを特徴とする。
【００３７】
この製造方法では、まず第１工程において、セラミックス原料によって素地を得る。そして、第２工程において、素地の表面側に加飾剤を有する加飾用釉薬によって焼成前加飾層を施釉する。この後、第３工程において、焼成前加飾層の表面側に中空粒子を散在し、施釉品を得る。そして、第４工程において、中空粒子を上方にして施釉品を焼成し、第１、２発明の温感セラミックス製品を得る。この製造方法によれば、第４工程において、基部の焼成と同時に加飾層を形成し、その加飾層の一部が断熱部になる。また、断熱用釉薬を特別に調製する必要もない。このため、製造コストの低廉化をより一層実現できる。また、この製造方法によれば、中空粒子が中空部に空気を有し、ベース釉薬よりも融点が高いものであれば、第４工程時に中空粒子を上方にしていることから、断熱部の形成時に中空粒子が溶融することなく、溶融状態の加飾用釉薬内を浮く方向に移動し、人が触れる表面側に中空粒子が存在する温感セラミックス製品を確実に製造することができる。
【００３８】
さらに、第１、２発明の温感セラミックス製品は以下の製造方法によっても製造可能である。この製造方法は、セラミックス製の基部と、該基部の表面側に形成された加飾層とからなる非温感セラミックス製品を得る第１工程と、該非温感セラミックス製品の表面側に、ベース釉薬と中空粒子とを有する断熱用釉薬によって焼成前断熱部を施釉し、施釉品を得る第２工程と、該焼成前断熱部を上方にして該施釉品を焼成し、温感セラミックス製品を得る第３工程とを備えていることを特徴とする。
【００３９】
この製造方法では、まず第１工程において、非温感セラミックス製品を得る。この非温感セラミックス製品は、セラミックス製の基部と、この基部の表面側に形成された加飾層とからなる。つまり、一旦一般的なセラミックス製品を得る。この後、第２工程において、この非温感セラミックス製品の表面側に、ベース釉薬と中空粒子とを有する断熱用釉薬によって焼成前断熱部を施釉し、施釉品を得る。そして、第３工程において、焼成前断熱部を上方にして施釉品を焼成し、第１、２発明の温感セラミックス製品を得る。この製造方法によれば、非温感セラミックス製品を温感セラミックス製品にすることができる。また、この製造方法によれば、中空粒子が中空部に空気を有し、ベース釉薬よりも融点が高いものであれば、第３工程時に焼成前断熱部を上方にしていることから、断熱部の形成時に中空粒子が溶融することなく、溶融状態の焼成前断熱部内を浮く方向に移動し、人が触れる表面側に中空粒子が存在する温感セラミックス製品を確実に製造することができる。
【００４０】
また、第１、２発明の温感セラミックス製品は以下の製造方法によっても製造可能である。この製造方法は、セラミックス製の基部と、該基部の表面側に形成された加飾層とからなる非温感セラミックス製品を得る第１工程と、該非温感セラミックス製品の表面側に中空粒子を散在し、施釉品を得る第２工程と、該中空粒子を上方にして該施釉品を焼成し、温感セラミックス製品を得る第３工程とを備えていることを特徴とする。
【００４１】
この製造方法では、まず第１工程において、非温感セラミックス製品を得る。この非温感セラミックス製品は、セラミックス製の基部と、この基部の表面側に形成された加飾層とからなる。つまり、一旦一般的なセラミックス製品を得る。この後、第２工程において、非温感セラミックス製品の表面側に中空粒子を散在し、施釉品を得る。そして、第３工程において、中空粒子を上方にして施釉品を焼成し、第１、２発明の温感セラミックス製品を得る。この製造方法によっても、非温感セラミックス製品を温感セラミックス製品にすることができる。また、断熱用釉薬を特別に調製する必要がないため、製造コストの低廉化を実現できる。また、この製造方法によれば、中空粒子が中空部に空気を有し、ベース釉薬よりも融点が高いものであれば、第３工程時に中空粒子を上方にしていることから、断熱部の形成時に中空粒子が溶融することなく、再溶融した加飾層内を浮く方向に移動し、人が触れる表面側に中空粒子が存在する温感セラミックス製品を確実に製造することができる。
【００４２】
第２発明の温感セラミックス製品は以下の製造方法によって製造可能である。この製造方法は、セラミックス原料によって素地を得る第１工程と、該素地の表面側に、ベース釉薬と中空粒子とを有する断熱用釉薬によって焼成前断熱部を施釉し、施釉品を得る第２工程と、該焼成前断熱部を上方にして該施釉品を焼成し、温感セラミックス製品を得る第３工程とを備えていることを特徴とする。
【００４３】
この製造方法では、まず第１工程において、セラミックス原料によって素地を得る。この後、第２工程において、素地の表面側に、ベース釉薬と中空粒子とを有する断熱用釉薬によって焼成前断熱部を施釉し、施釉品を得る。そして、第３工程において、焼成前断熱部を上方にして施釉品を焼成し、第２発明の温感セラミックス製品を得る。この製造方法によれば、第３工程において、基部の焼成と同時に断熱部を形成することができ、製造コストの低廉化を実現できる。また、この製造方法によれば、中空粒子が中空部に空気を有し、ベース釉薬よりも融点が高いものであれば、第３工程時に焼成前断熱部を上方にしていることから、断熱部の形成時に中空粒子が溶融することなく、溶融状態の断熱用釉薬内を浮く方向に移動し、人が触れる表面側に中空粒子が存在する温感セラミックス製品を確実に製造することができる。
【００４４】
また、第２発明の温感セラミックス製品は以下の製造方法によっても製造可能である。この製造方法は、セラミックス製の基部を有する非温感セラミックス製品を得る第１工程と、該非温感セラミックス製品の表面側に、ベース釉薬と中空粒子とを有する断熱用釉薬によって焼成前断熱部を施釉し、施釉品を得る第２工程と、該焼成前断熱部を上方にして該施釉品を焼成し、温感セラミックス製品を得る第３工程とを備えていることを特徴とする。
【００４５】
この製造方法では、まず第１工程において、非温感セラミックス製品を得る。この非温感セラミックス製品はセラミックス製の基部を有する。つまり、一旦一般的なセラミックス製品を得る。この非温感セラミックス製品は基部の表面側に形成された加飾層を有することもできる。この後、第２工程において、非温感セラミックス製品の表面側に、ベース釉薬と中空粒子とを有する断熱用釉薬によって焼成前断熱部を施釉し、施釉品を得る。そして、第３工程において、焼成前断熱部を上方にして施釉品を焼成し、第２発明の温感セラミックス製品を得る。この製造方法によれば、非温感セラミックス製品を温感セラミックス製品にすることができる。また、この製造方法によれば、中空粒子が中空部に空気を有し、ベース釉薬よりも融点が高いものであれば、第３工程時に焼成前断熱部を上方にしていることから、断熱部の形成時に中空粒子が溶融することなく、溶融状態の焼成前断熱部内を浮く方向に移動し、人が触れる表面側に中空粒子が存在する温感セラミックス製品を確実に製造することができる。
【００４６】
第１、２発明の温感セラミックス製品は第３発明の断熱用釉薬を用いることによって製造し得る。第３発明の断熱用釉薬は、無機バインダを構成するベース釉薬と、該ベース釉薬中に含まれた中空粒子とを有することを特徴とする。無機バインダは、溶融後に透光性のあるものでもよく、溶融後に透光性のないものでもよい。
【００４７】
なお、焼成前加飾層や焼成前断熱部の施釉の方法としては、公知のスプレー式、スクリーン式、どぼづけ式等を採用することができる。断熱部を点在させる場合には、スプレーによって焼成前断熱部を細かく点在させる方法、滴下によって焼成前断熱部を粗く点在させる方法、マスキングして焼成前断熱部を点在させる方法等を採用することができる。また、中空粒子を散在させる方法としては、振り掛け式等の方法を採用することができる。
【発明を実施するための最良の形態】
【００４８】
以下、本発明を具体化した実施例１〜８を図面を参照しつつ説明する。
【実施例１】
【００４９】
実施例１では、温感セラミックス製品として、以下の製造方法により、床タイルを製造する。まず、図１（Ａ）に示すように、第１工程において、セラミックス原料を用いた公知の方法によって素地１ａを得る。セラミック原料は、粘土１２質量％、滑石４９質量％、長石２８質量％及び陶磁器くず１２質量％の公知のものである。
【００５０】
そして、図１（Ｂ）に示すように、第２工程において、素地１ａの表面側に加飾用釉薬によって焼成前加飾層２ａを施釉する。加飾用釉薬は、長石３５質量％、炭酸カルシウム２５質量％、カレット１０質量％、アルミナ１０質量％、粘土１０質量％、加飾剤としての無機顔料０．５〜５質量％及び水４０〜６０質量％の公知のものである。
【００５１】
一方、表１に組成を示す示す中空粒子Ｂ１〜４を用意する。これらの中空粒子Ｂ１〜４は、粒径が数１０μｍ程度、融点が１３００°Ｃ程度の中空部に空気が充填されたフライアッシュバルーンである。また、表２に組成を示す示す硼珪酸フリットＦ１、Ｆ２の他、粘土、長石、珪砂、炭酸カルシウム、炭酸ストロンチウム及び分散剤も用意する。
【００５２】
【表１】
2005041741.tif 000003
【００５３】
【表２】
2005041741.tif 000004
【００５４】
そして、これら硼珪酸フリットＦ１、Ｆ２及び粘土、長石、珪砂、炭酸カルシウム、炭酸ストロンチウム並びに分散剤を表３に示す調合で配合し、ベース釉薬用固形分１、２を得る。ベース釉薬用固形分１、２の組成を表４に示す。ベース釉薬用固形分１の融点は約９００°Ｃであり、ベース釉薬用固形分２の融点は約１０００°Ｃである。
【００５５】
【表３】
2005041741.tif 000005
【００５６】
【表４】
2005041741.tif 000006
【００５７】
ベース釉薬用固形分１の１００重量部に対し、中空粒子Ｂ１を１０質量部添加し、断熱用釉薬１を得る。また、ベース釉薬用固形分１の１００重量部に対し、中空粒子Ｂ１を３０質量部添加し、断熱用釉薬２を得る。さらに、ベース釉薬用固形分１の１００重量部に対し、中空粒子Ｂ１を１００質量部添加し、断熱用釉薬３を得る。
【００５８】
この後、図１（Ｃ）に示すように、第３工程において、焼成前加飾層２ａの表面側全体に断熱用釉薬１〜３によって焼成前断熱部３ａを施釉し、施釉品を得る。この際、公知のスプレー式、スクリーン式、どぼづけ式等を採用することができる。
【００５９】
そして、第４工程において、焼成前断熱部３ａを上方にして施釉品を１２２０°Ｃで４０分間焼成し、図１（Ｄ）に示す温感セラミックス製品としての床タイルを得る。
【００６０】
こうして得られた床タイルは、素地１ａが焼結してなる非多孔質セラミックス製の基部１ｂと、この基部１ｂの表面側に形成された加飾層２ｂと、この加飾層２ｂの表面側に形成された断熱部３ｂとからなる。加飾層２ｂは加飾用釉薬からなる焼成前加飾層２ａが溶融、冷却してなるものである。また、断熱部３ｂは、断熱用釉薬１〜３からなる焼成前断熱部３ａが溶融、冷却してなるものである。
【００６１】
特に、この床タイルでは、断熱部３ｂは、図２に示すように、ベース釉薬用固形分１が溶融、冷却してなる透明な無機バインダ３１中に中空粒子Ｂ１が含まれている。より詳細には、断熱部３ｂが加飾層２ｂ全体を覆いつつ、断熱部３ｂに中空粒子Ｂ１の個々又は群が点在している。また、中空粒子Ｂ１が中空部に空気が充填され、ベース釉薬用固形分１よりも融点が高いものであり、第４工程時に焼成前断熱部３ａを上方にしていることから、断熱部３ｂの形成時に中空粒子Ｂ１が溶融状態の断熱用釉薬１〜３内を浮く方向に移動し、断熱部３ｂの表面側に集合して中空粒子Ｂ１が存在する。
【００６２】
断熱用釉薬１によって断熱部３ｂを形成した床タイルの断面写真を図３に示し、断熱用釉薬２によって断熱部３ｂを形成した床タイルの断面写真を図４に示し、断熱用釉薬３によって断熱部３ｂを形成した床タイルの断面写真を図５に示す。また、断熱用釉薬１によって断熱部３ｂを形成した床タイルの拡大表面写真を図６に示し、図６のｃ部の拡大写真を図７に示し、図６のｄ部の拡大写真を図８に示す。さらに、断熱用釉薬３によって断熱部３ｂを形成した床タイルの拡大表面写真を図９に示し、図９のａ部の拡大写真を図１０に示し、図９のｂ部の拡大写真を図１１に示す。
【００６３】
この床タイルは、人が直接触れる表面側の断熱部３ｂに中空粒子Ｂ１が含まれており、この中空粒子Ｂ１の中空部が熱の移動を阻害する。このため、例えば、冬において人が表面に触れて冷たさを感じにくい。また、夏において、人が表面に触れて熱さを感じにくい。すなわち、この床タイルは効果的な温感効果を発揮する。特に、中空粒子Ｂ１が断熱部３ｂの表面側に集合して含まれているため、中空粒子Ｂ１を大量に使用しなくても、効果的な温感効果が得られる。
【００６４】
発明者らの体感試験の結果、断熱用釉薬２、３により断熱部３ｂを形成した床タイルにおいて、温感効果が顕著であった。特に、断熱用釉薬３により断熱部３ｂを形成した床タイルにおいて、温感効果が顕著であった。
【００６５】
また、この床タイルは、熱の移動を阻害する断熱部３ｂが多孔質による作用でなく、中空粒子Ｂ１の中空部の作用であり、中空部は常に閉気孔であるため、表面からの含水をより確実に防止することができ、汚れにくい。また、断熱部３ｂを構成する無機バインダ３１が透明なものであるため、下の加飾層２ｂの意匠性が阻害されず、優れた意匠性を発揮する。さらに、中空粒子ｂ１の個々又は群の点在によって、床タイルの意匠性が向上している。
【００６６】
さらに、この床タイルは、基部１ｂがセラミックス製であり、基部１ｂの表面側に加飾層２ｂを介して形成された断熱部３ｂが主として無機バインダ３１からなるため、樹脂製の基部及び断熱部をもつものよりも、優れた耐熱性、耐薬品性等による優れた耐久性を発揮する。
【００６７】
したがって、この床タイルは、効果的な温感効果を発揮するとともに、汚れ難く、優れた意匠性を発揮し、かつ優れた耐久性を維持できるものである。また、この床タイルは、断熱部３ｂの表面側に集合して存在する中空粒子Ｂ１が凸状に表面側に突出しやすく、これによって表面が滑り難いものとなっている。このため、この床タイルは浴室用に用いて極めて有効である。中空粒子Ｂ２〜４やベース釉薬用固形分２を用いた場合も同様であった。
【００６８】
また、こうして床タイルを製造すれば、第４工程において、基部１ｂの焼成と同時に加飾層２ｂ及び断熱部３ｂを形成することができ、製造コストの低廉化を実現できる。
【００６９】
なお、断熱用釉薬３からなる焼成前断熱部３ａをもつ施釉品を第４工程において１２２０°Ｃで４０分間焼成した場合、得られた床タイルは、図１２の拡大平面写真に示すように、無機バインダ３１の表面が滑らかでなく、尖った形状になった。このため、この床タイルに布を擦り付けたところ、図１３又は図１４に示すように、繊維がその突起に引っかかってしまった。この床タイルは滑り防止の面では優れていると言える。
【実施例２】
【００７０】
実施例２では、図１５（Ｃ）に示すように、第３工程において、焼成前加飾層２ａの表面側に断熱用釉薬１〜３によって焼成前断熱部３ａを点在させ、施釉品を得る。この際、スプレーによって焼成前断熱部３ａを細かく点在させる方法、滴下によって焼成前断熱部３ａを粗く点在させる方法、マスキングして焼成前断熱部３ａを点在させる方法等を採用する。他の構成及び条件は実施例１と同様である。
【００７１】
こうして得られた床タイルでは、図１５（Ｄ）に示すように、断熱部３ｂが加飾層２ｂ上に点在しているものとなる。断熱部３ｂでは、図１６に示すように、無機バインダ３１に中空粒子Ｂ１〜４の個々又は群が点在している。
【００７２】
この床タイルは、断熱部３ｂと加飾層２ｂとの境界がベース釉薬用固形分１、２の溶融によって滑らかであり、汚れがその境界に付着しにくい。また、断熱部３ｂが凸となるため、凹となる加飾層２ｂと人の肌との間に空気が存在しやすく、温感効果が高まる。また、断熱部３ｂの点在によって、床タイルの意匠性がより高まる。他の作用効果は実施例１と同様である。
【実施例３】
【００７３】
実施例３では、図１７（Ａ）に示すように、まず第１工程において、セラミックス原料によって素地１ａを得る。この後、図１７（Ｂ）に示すように、第２工程において、素地１ａの表面側に加飾用釉薬によって焼成前加飾層２ａを施釉する。そして、図１７（Ｃ）に示すように、第３工程において、焼成前加飾層２ａの表面側に中空粒子Ｂ１〜４を散在し、施釉品を得る。この際、振り掛け式等の方法を採用することができる。次いで、図１７（Ｄ）に示すように、第４工程において、中空粒子Ｂ１〜４を上方にして施釉品を焼成し、床タイルを得る。この際、中空粒子Ｂ１〜４が中空部に空気を有し、ベース釉薬用固形分１、２よりも融点が高いものであり、第４工程時に中空粒子Ｂ１〜４を上方にしていることから、断熱部３ｂの形成時に中空粒子Ｂ１〜４が溶融することなく、溶融状態の加飾用釉薬内を浮く方向に移動し、人が触れる表面側に中空粒子Ｂ１〜４が存在する床タイルを確実に製造することができる。
【００７４】
こうして得られる床タイルは、図１８に示すように、セラミックス製の基部１ｂと、基部１ｂの表面側に形成され、中空粒子Ｂ１〜４が無機バインダ２１の表面側に集合して含まれてなる断熱部３ｂとからなる。無機バインダ２１は、加飾用釉薬が溶融、冷却してなる加飾層２ｂである。
【００７５】
したがって、この床タイルも実施例１と同様の作用効果を奏することができる。また、この製造方法によれば、第４工程において、基部１ｂの焼成と同時に加飾層２ｂを形成し、その加飾層２ｂの一部が断熱部３ｂになる。また、断熱用釉薬を特別に調製する必要もない。このため、製造コストの低廉化をより一層実現できる。
【実施例４】
【００７６】
実施例４では、図１９（Ａ）に示すように、まず第１工程において、セラミックス原料によって素地１ａを得る。この後、図１９（Ｂ）に示すように、素地１ａの表面側に加飾用釉薬によって焼成前加飾層２ａを施釉し、第１施釉品を得る。次いで、図１９（Ｃ）に示すように、第１施釉品を焼成し、非温感床タイルを得る。この非温感床タイルは、セラミックス製の基部１ｂと、この基部１ｂの表面側に形成された加飾層２ｂとからなる。つまり、一旦一般的な床タイルを得る。
【００７７】
この後、図１９（Ｄ）に示すように、第２工程において、非温感床タイルの表面側全体に断熱用釉薬１〜３によって焼成前断熱部３ａを施釉し、第２施釉品を得る。そして、図１９（Ｅ）に示すように、第３工程において、焼成前断熱部３ａを上方にして第２施釉品を焼成し、床タイルを得る。この際、中空粒子Ｂ１〜４が中空部に空気を有し、ベース釉薬用固形分１、２よりも融点が高いものであり、第３工程時に焼成前断熱部３ａを上方にしていることから、断熱部３ｂの形成時に中空粒子Ｂ１〜４が溶融することなく、溶融状態の焼成前断熱部３ａ内を浮く方向に移動し、人が触れる表面側に中空粒子Ｂ１〜４が存在する床タイルを確実に製造することができる。
【００７８】
この製造方法によっても、実施例１と同様の床タイルを製造することができる。特に、この製造方法によれば、非温感床タイルを温感のある床タイルにすることができる。
【実施例５】
【００７９】
実施例５では、図２０（Ｄ）に示すように、第２工程において、加飾層２ｂの表面側に断熱用釉薬１〜３によって焼成前断熱部３ａを点在させ、第２施釉品を得る。他の構成及び条件は実施例４と同様である。
【００８０】
この製造方法によって、実施例２と同様の床タイルを製造することができる。他の作用効果は実施例４と同様である。
【実施例６】
【００８１】
実施例６では、図２１（Ａ）に示すように、まず第１工程において、セラミックス原料によって素地１ａを得る。この後、図２１（Ｂ）に示すように、素地１ａの表面側に加飾用釉薬によって焼成前加飾層２ａを施釉し、第１施釉品を得る。次いで、図２１（Ｃ）に示すように、第１施釉品を焼成し、非温感床タイルを得る。この非温感床タイルは、セラミックス製の基部１ｂと、この基部１ｂの表面側に形成された加飾層２ｂとからなる。つまり、一旦一般的な床タイルを得る。
【００８２】
そして、図２１（Ｄ）に示すように、第２工程において、加飾層２ｂの表面側に中空粒子Ｂ１〜４を散在し、第２施釉品を得る。次いで、図２１（Ｅ）に示すように、第３工程において、中空粒子Ｂ１〜４を上方にして第２施釉品を焼成し、床タイルを得る。
【００８３】
この製造方法によっても、実施例３と同様の床タイルを製造することができる。他の作用効果は実施例３と同様である。
【実施例７】
【００８４】
実施例７では、図２２（Ａ）に示すように、まず第１工程において、セラミックス原料によって素地１ａを得る。そして、図２２（Ｂ）に示すように、第２工程において、素地１ａの表面側に断熱用釉薬によって焼成前断熱部３ａを施釉し、施釉品を得る。断熱用釉薬は、上記断熱用釉薬１〜３に中空粒子Ｂ１〜４及び無機顔料を添加したものである。この後、図２２（Ｃ）に示すように、第３工程において、焼成前断熱部３ａを上方にして施釉品を焼成し、床タイルを得る。
【００８５】
この製造方法によれば、断熱部３ｂ自体が加飾層となった床タイルを製造することができる。他の作用効果は実施例３と同様である。
【実施例８】
【００８６】
実施例８では、図２４（Ａ）に示すように、まず第１工程において、セラミックス原料によって素地１ａを得る。この後、図２４（Ｂ）に示すように、素地１ａを焼成し、セラミックス製の基部１ｂからなる非温感床タイルを得る。そして、図２４（Ｃ）に示すように、第２工程において、非温感床タイルの表面側に断熱用釉薬によって焼成前断熱部３ａを施釉し、施釉品を得る。この断熱用釉薬も、上記断熱用釉薬１〜３に中空粒子Ｂ１〜４及び無機顔料を添加したものである。この後、図２４（Ｄ）に示すように、焼成前断熱部３ａを上方にして施釉品を焼成し、床タイルを得る。
【００８７】
この製造方法によっても、断熱部３ｂ自体が加飾層となった床タイルを製造することができる。他の作用効果は実施例８と同様である。
【産業上の利用可能性】
【００８８】
本発明は床タイル、壁タイル、衛生陶器等に利用可能である。
【図面の簡単な説明】
【００８９】
【図１】実施例１に係る床タイルの製造方法を示す工程図である。
【図２】実施例１に係る床タイルの要部拡大断面図である。
【図３】実施例１に係り、ベース釉薬用固形分の１００重量部に対し、中空粒子を１０質量部添加した断熱用釉薬によって断熱部を形成し、１２２０°Ｃで４０分間焼成した床タイルの断面を示す１００倍の顕微鏡写真である。
【図４】実施例１に係り、ベース釉薬用固形分の１００重量部に対し、中空粒子を３０質量部添加した断熱用釉薬によって断熱部を形成し、１２２０°Ｃで４０分間焼成した床タイルの断面を示す１００倍の顕微鏡写真である。
【図５】実施例１に係り、ベース釉薬用固形分の１００重量部に対し、中空粒子を１００質量部添加した断熱用釉薬によって断熱部を形成し、１２２０°Ｃで４０分間焼成した床タイルの断面を示す１００倍の顕微鏡写真である。
【図６】実施例１に係り、ベース釉薬用固形分の１００重量部に対し、中空粒子を１０質量部添加した断熱用釉薬によって断熱部を形成し、１２２０°Ｃで４０分間焼成した床タイルの表面を示す７５倍の顕微鏡写真である。
【図７】実施例１に係り、図６のｃ部を示す７５０倍の顕微鏡写真である。
【図８】実施例１に係り、図６のｄ部を示す３５０倍の顕微鏡写真である。
【図９】実施例１に係り、ベース釉薬用固形分の１００重量部に対し、中空粒子を１００質量部添加した断熱用釉薬によって断熱部を形成し、１２２０°Ｃで４０分間焼成した床タイルの表面を示す７５倍の顕微鏡写真である。
【図１０】実施例１に係り、図９のａ部を示す５００倍の顕微鏡写真である。
【図１１】実施例１に係り、図９のｂ部を示す３５０倍の顕微鏡写真である。
【図１２】実施例１に係り、ベース釉薬用固形分の１００重量部に対し、中空粒子を１００質量部添加した断熱用釉薬によって断熱部を形成し、１２２０°Ｃで４０分間焼成した床タイルの断面を示す１００倍の顕微鏡写真である。
【図１３】実施例１に係り、図１２の床タイルに布を擦り付けた後の表面を示す３５０倍の顕微鏡写真である。
【図１４】実施例１に係り、図１２の床タイルに布を擦り付けた後の表面を示す３５０倍の顕微鏡写真である。
【図１５】実施例２に係る床タイルの製造方法を示す工程図である。
【図１６】実施例２に係る床タイルの要部拡大断面図である。
【図１７】実施例３に係る床タイルの製造方法を示す工程図である。
【図１８】実施例３に係る床タイルの要部拡大断面図である。
【図１９】実施例４に係る床タイルの製造方法を示す工程図である。
【図２０】実施例５に係る床タイルの製造方法を示す工程図である。
【図２１】実施例６に係る床タイルの製造方法を示す工程図である。
【図２２】実施例７に係る床タイルの製造方法を示す工程図である。
【図２３】実施例７に係る床タイルの要部拡大断面図である。
【図２４】実施例８に係る床タイルの製造方法を示す工程図である。
【符号の説明】
【００９０】
１ｂ…基部
２ｂ…加飾層
Ｂ１〜４…中空粒子
３１、２１…無機バインダ
３ｂ…断熱部
１ａ…素地
２ａ…焼成前加飾層
３ａ…焼成前断熱部
【図１】
2005041741.tif 000007
【図２】
2005041741.tif 000008
【図１５】
2005041741.tif 000009
【図１６】
2005041741.tif 000010
【図１７】
2005041741.tif 000011
【図１８】
2005041741.tif 000012
【図１９】
2005041741.tif 000013
【図２０】
2005041741.tif 000014
【図２１】
2005041741.tif 000015
【図２２】
2005041741.tif 000016
【図２３】
2005041741.tif 000017
【図２４】
2005041741.tif 000018
【図３】
2005041741.tif 000019
【図４】
2005041741.tif 000020
【図５】
2005041741.tif 000021
【図６】
2005041741.tif 000022
【図７】
2005041741.tif 000023
【図８】
2005041741.tif 000024
【図９】
2005041741.tif 000025
【図１０】
2005041741.tif 000026
【図１１】
2005041741.tif 000027
【図１２】
2005041741.tif 000028
【図１３】
2005041741.tif 000029
【図１４】
2005041741.tif 000030